【手続補正書】
【提出日】平成24年8月31日(2012.8.31)
【手続補正１】
【補正対象書類名】明細書
【補正対象項目名】０００８
【補正方法】変更
【補正の内容】
【０００８】
この目的は、
ａ）５〜４０重量％の、メタロセン触媒重合によって得ることができる、エチレンと少なくとも１種のＣ３〜Ｃ２０α−オレフィンとに基づく少なくとも１種のコポリマー、
ｂ）１０〜６５重量％の少なくとも１種の粘着付与樹脂、
ｃ）０〜３５重量％の可塑剤、
ｄ）０．０１〜３０重量％の、安定剤、接着促進剤、充填剤または顔料、ワックスおよび／または他のポリマーから選択される、添加剤および助剤
を、それらの和が１００％となるべく含んでなるホットメルト接着剤であって、該コポリマーが、
【数１】
2012502127.tif 000001
に従って貯蔵弾性率Ｅ’の割合として測定された−１０℃〜５０℃で本質的に線形の弾性挙動を示すブロックコポリマーである、ホットメルト接着剤が提供されることによって達成される。
【手続補正２】
【補正対象書類名】明細書
【補正対象項目名】００１２
【補正方法】変更
【補正の内容】
【００１２】
コポリマーの分子量は、好ましくは２０００００ｇ／ｍｏｌ未満、特に１０００００ｇ／ｍｏｌ未満である。下限は、２０００ｇ／ｍｏｌ、好ましくは５０００ｇ／ｍｏｌ（数平均、ＭＮ、ＧＰＣによって測定）である。これらの（コ）ポリマーは、狭い分子量分布を有することを特徴としている。ＭＷ／ＭＮとして表された分子量分布は、例えば２．５、好ましくは２．３未満であるべきである。このタイプのポリマーは、文献で知られており、様々な製造業者から商業的に入手できる。適当なポリマーの例は、VistamaxxまたはInfuseの商品名で市販されている。
【手続補正３】
【補正対象書類名】明細書
【補正対象項目名】００１９
【補正方法】変更
【補正の内容】
【００１９】
可塑剤は、本発明の別の重要な成分である。適当な可塑剤の例は、ホワイトオイル、ナフテン系鉱油、ポリプロピレンオリゴマー、ポリブテンオリゴマー、ポリイソプレンオリゴマー、水素化ポリイソプレンおよび／またはポリブタジエンオリゴマー、安息香酸エステル、フタレート、アジペート、植物油または動物油およびそれらの誘導体である。水素化可塑剤は、例えば、パラフィン系炭化水素油からなる群から選択される。ポリプロピレングリコールおよびポリブチレングリコール並びにポリメチレングリコールも適している。エステルもまた、可塑剤として使用され、その例は、液状のポリエステルおよびグリセリンエステルである。この場合、ポリアルキレングリコールまたはポリブチレンオリゴマーの分子量は、２００〜６０００ｇ／ｍｏｌであるべきであり；ポリオレフィンは、約２０００ｇ／ｍｏｌまで、特に１０００ｇ／ｍｏｌまでの分子量を有すべきである。ホワイトオイル、鉱油、ポリブテン、および液状またはペースト状水素化炭化水素が特に適している。
【手続補正４】
【補正対象書類名】明細書
【補正対象項目名】００３１
【補正方法】変更
【補正の内容】
【００３１】
ホットメルト接着剤は、既知の溶融混合法によって製造される。これに関して、全成分を一緒に同時に加熱して均質化するか、または一部の溶融成分を混合して付加的樹脂成分を添加することができる。連続法で押出機を用いてホットメルト接着剤を製造することもできる。適当なホットメルト接着剤は固体であり、不純物を除けば溶媒を含有しない。
【手続補正５】
【補正対象書類名】明細書
【補正対象項目名】００４１
【補正方法】変更
【補正の内容】
【００４１】
本発明の適当な接着剤は特に、良好な相溶性を有する液状またはペースト状可塑剤を含んでなるべきである。それらは、例えば、ホワイトオイル、ナフテン系鉱油、ポリプロピレンオリゴマー、ポリブテンオリゴマー、ポリイソプレンオリゴマー、水素化ポリイソプレンおよび／またはポリブタジエンオリゴマー、パラフィン系炭化水素油である。この場合、ポリアルキレングリコールまたはポリブチレンオリゴマーの分子量は、２００〜６０００ｇ／ｍｏｌであるべきであり；ポリオレフィンは約２０００ｇ／ｍｏｌまで、特に１０００ｇ／ｍｏｌまでの分子量を有すべきである。ポリプロピレングリコールおよびポリブチレングリコール並びにポリメチレングリコールもまた適している。
【手続補正６】
【補正対象書類名】特許請求の範囲
【補正対象項目名】全文
【補正方法】変更
【補正の内容】
【特許請求の範囲】
【請求項１】
ａ）５〜４０重量％の、メタロセン触媒重合によって得ることができる、エチレンと少なくとも１種のＣ３〜Ｃ２０α−オレフィンとに基づく少なくとも１種のコポリマー、
ｂ）１０〜６５重量％の少なくとも１種の粘着付与樹脂、
ｃ）０〜３５重量％の可塑剤、
ｄ）０．０１〜３０重量％の、安定剤、接着促進剤、充填剤または顔料、ワックスおよび／または他のポリマーから選択される、添加剤および助剤
を、それらの和が１００％となるべく含んでなるホットメルト接着剤であって、該コポリマーが、
【数１】
2012502127.tif 000002
に従って貯蔵弾性率Ｅ’の割合として測定された０℃〜２５℃で本質的に線形の弾性挙動を示すブロックコポリマーである、ホットメルト接着剤。
【請求項２】
コポリマーのガラス転移温度（Ｔｇ）が０℃未満であり、コポリマーの融点が３０℃超である、請求項１に記載のホットメルト接着剤。
【請求項３】
コポリマーが、エチレンとＣ４〜Ｃ１２α−オレフィンとに基づくポリマー、エチレンとプロピレンとに基づくポリマー、またはそのようなポリマーの混合物から選択される、請求項１または２に記載のホットメルト接着剤。
【請求項４】
一方のポリマーまたは両方のポリマーが、
【数２】
2012502127.tif 000003
の弾性率の割合を有し、特にほぼ一定の挙動を示す、請求項１〜３のいずれかに記載のホットメルト接着剤。
【請求項５】
ポリマーが２．５未満の多分散性（ＭＷ／ＭＮ）を有する、請求項１〜４のいずれかに記載のホットメルト接着剤。
【請求項６】
コポリマーが２つのガラス転移温度（Ｔｇ）を有し、１つのＴｇが−１００℃未満であり、１つのＴｇが−１００〜０℃である、請求項１〜５のいずれかに記載のホットメルト接着剤。
【請求項７】
５〜３０重量％のエチレン／プロピレンコポリマーおよび５〜４０重量％のエチレン／Ｃ４〜Ｃ１２α−オレフィンコポリマーの混合物を含んでなる、請求項１〜６のいずれかに記載のホットメルト接着剤。
【請求項８】
鉱油、ポリブテン、液状またはペースト状水素化炭化水素、或いは低分子量ポリオレフィンから選択される可塑剤５〜３０重量％を含んでなる、請求項１〜７のいずれかに記載のホットメルト接着剤。
【請求項９】
スチレンブロックコポリマー、統計的Ｃ２／Ｃ３コポリマー、またはエチレン−アクリル酸エステルＭＡＨコポリマーから選択される、助剤としての弾性コポリマー０．５〜２０重量％を含んでなる、請求項１〜８のいずれかに記載のホットメルト接着剤。
【請求項１０】
５００〜２００００ｍＰａｓ、特に５００〜５０００ｍＰａｓの粘度を示す、請求項１〜９のいずれかに記載のホットメルト接着剤。
【請求項１１】
ホットメルト接着剤の粘度が１４０℃でほぼニュートン流動挙動を示す、請求項１〜１０のいずれかに記載のホットメルト接着剤。
【請求項１２】
請求項１〜１１のいずれかに記載のホットメルト接着剤の、ゴム弾性基材の接着結合のため、特に、１００％超の弾性伸びを有するフィルムの接着結合のための使用。
【請求項１３】
請求項１〜１１のいずれかに記載のホットメルト接着剤の、特にラベルの接着結合のための、感圧性接着剤としての使用。
【請求項１４】
請求項１〜１１のいずれかに記載のホットメルト接着剤の、噴霧可能な接着剤としての使用。